(57)【特許請求の範囲】
【請求項１】
無機微粒子が１．０〜４．０重量％練り込まれ、異形度が１．２〜１．７であり、単繊維繊度が０．３〜２．５ｄｔｅｘであるポリエステル短繊維３０〜７５重量％と、単繊維繊度が０．３〜２．５ｄｔｅｘである、再生セルロース繊維及び溶剤紡糸セルロース繊維から選択されるセルロース系繊維１５〜７０重量％とを含み、結束紡績で紡出されていることを特徴とする紡績糸。
【請求項２】
請求項１に記載の紡績糸を３０〜１００重量％含む編物であって、ＫＥＳ曲げ剛性が０．００３〜０．０１５であることを特徴とする編物。
【請求項３】
請求項１に記載の紡績糸を３０〜１００重量％含む織物であって、ＫＥＳ曲げ剛性が０．０５〜０．０１であることを特徴とする織物。
【請求項４】
請求項１に記載の紡績糸９５〜５０重量％と、単繊維繊度１．０〜２．５ｄｔｅｘの疎水性フィラメント５〜５０重量％とを用いて交編織されていることを特徴とする編織物。
【発明の詳細な説明】
【技術分野】
【０００１】
本発明は、衣料用、特にインナーやスポーツ用途に使用される紡績糸に関するものであり、さらに詳しくは、吸汗速乾性を有しつつ、抗ピリング性や形態安定性に優れ、且つ非常に柔らかい風合いを持ったインナーシャツ、スポーツシャツ、スウェット等の編織物に好適に用いられる紡績糸に関するものである。
【背景技術】
【０００２】
インナーシャツやスポーツシャツ等において、吸汗速乾性を有しつつ、抗ピリング性や形態安定性を保持しながら、着用感が良い、柔らかな膨らみのある風合いを有する生地が要望されている。
【０００３】
抗ピリング性に優れた風合いがソフトな紡績糸として、本出願人は、繊維断面外周上に３個以上の突起を有する異形度１．８以上のポリエステル繊維を８０質量％未満含むことを特徴するエア交絡紡績糸を既に提案した。
【０００４】
しかし、この紡績糸では、ポリエステル繊維の異形度が１．８以上で突起が３個以上のポリエステル繊維を必ず使用しなければならなかった。また、この方法だけでは、消費者がとても柔らかいと感じるレベルまで、風合いを十分に柔らかくするまでには至っていない。
【先行技術文献】
【特許文献】
【０００５】
【特許文献１】特開２００４−１９７２４２号公報
【発明の概要】
【発明が解決しようとする課題】
【０００６】
本発明は、かかる従来技術の問題を解消するためになされたものであり、その目的は、衣料用、特にインナーシャツ、スポーツシャツ、スウェット等の編織物に好適に使用され、吸汗速乾性を有しつつ、抗ピリング性と形態安定性に優れ、且つ非常に柔らかい風合いを有する紡績糸を提供することにある。
【課題を解決するための手段】
【０００７】
本発明者らは、かかる目的を達成するために鋭意検討した結果、芯部を形成する繊維束と鞘部を形成する繊維束とからなり、鞘部を形成する繊維束が芯部を形成する繊維束より撚り角度が高く、芯部に巻付いて強く結束された構造により風合いが硬くなる結束紡績糸において、その構成する合成繊維に酸化チタン等の無機微粒子を含有した繊維を用いること、及びセルロース系繊維を所定以上の割合で混合することにより、結束紡績糸が持つ抗ピリング性や形態安定性を保持したまま、風合いがとても柔らかな編織物を提供できることを見出し、本発明の完成に至った。
【０００８】
即ち、本発明は、以下の（１）〜（４）の構成を有するものである。
（１）無機微粒子が１．０〜４．０重量％練り込まれ、異形度が１．２〜１．７であり、単繊維繊度が０．３〜２．５ｄｔｅｘであるポリエステル短繊維３０〜７５重量％と、単繊維繊度が０．３〜２．５ｄｔｅｘである、再生セルロース繊維及び溶剤紡糸セルロース繊維から選択されるセルロース系繊維１５〜７０重量％とを含み、結束紡績で紡出されていることを特徴とする紡績糸。
（２）（１）に記載の紡績糸を３０〜１００重量％含む編物であって、ＫＥＳ曲げ剛性が０．００３〜０．０１５であることを特徴とする編物。
（３）（１）に記載の紡績糸を３０〜１００重量％含む織物であって、ＫＥＳ曲げ剛性が０．０５〜０．０１であることを特徴とする織物。
（４）（１）に記載の紡績糸９５〜５０重量％と、単繊維繊度１．０〜２．５ｄｔｅｘの疎水性フィラメント５〜５０重量％とを用いて交編織されていることを特徴とする編織物。
【発明の効果】
【０００９】
本発明の紡績糸は、無機微粒子を含む異形断面の合成繊維短繊維とセルロース系繊維を使用して結束紡績で紡出されているので、吸汗速乾性を有しつつ、抗ピリング性や、形態安定性に優れており、且つ膨らみやなめらかな表面感を持ち、非常に柔らかな風合いを有する編織物を提供することができ、衣料用、特にインナーシャツ、スポーツシャツ、スウェット等の用途に好適に用いることができる。
【図面の簡単な説明】
【００１０】
【図１】本発明で使用した編組織の例としてメッシュ組織を図１に示す。（実施例１〜８，１１，１２，比較例１〜５で使用した。）
【図２】本発明で使用した編み組織の例としてワッフル組織を図２に示す。（実施例９で使用した。）
【発明を実施するための形態】
【００１１】
本発明の紡績糸は、無機微粒子を一定量練り込みかつ特定の異形度の異形断面を有する合成繊維短繊維と、特定のセルロース系繊維とを含み、結束紡績で紡出されていることを特徴とする。
【００１２】
本発明の紡績糸に使用する合成繊維短繊維としては、ポリエステル、ポリアミド、アクリル繊維、アクリレート繊維等の汎用的に使われる合成繊維が挙げられる。これらの中では、ポリエステル繊維がコスト、染色堅牢度、耐久性等の面から好適である。
【００１３】
合成繊維短繊維に練り込む無機微粒子としては、酸化チタン、酸化亜鉛、アルミナ（酸化アルミニウム）、酸化マグネシウム、タルク、カオリン、炭酸カルシウム、炭酸ナトリウム等が挙げられ、これらの中から少なくとも１つの化合物を用いることができる。これらの中では、二酸化チタンや酸化亜鉛が好ましい。また、無機微粒子を有機系または無機系化合物で表面コーティング処理すると、耐熱性や微粒子分散性を向上させることができるので好ましい。
【００１４】
合成繊維短繊維における無機微粒子の含有率は、１．０〜４．０重量％、好ましくは１．２〜３．０重量％、より好ましくは１．５〜２．５重量％である。本発明では、無機微粒子の含有量をこの範囲に調整した合成繊維短繊維と、セルロース系繊維とを混用することによって、驚くべきことに結束紡績糸の風合いを非常にソフトにすることができた。この原因は、合成繊維短繊維とセルロース系繊維との間の摩擦抵抗が低下するためであると考えられる。無機微粒子の含有量が１．０重量％未満では、風合いをソフトにする効果が低下し、逆に４．０重量％を超えると、紡糸操業性や後工程通過性（紡績性、製編／製織性のガイド、ローラー摩耗）の低下が生じやすくなる。
【００１５】
無機微粒子の平均粒子径は、好ましくは０．０５〜０．７μｍであり、より好ましくは０．３〜０．６μｍである。平均粒子径が０．７μｍを超えると、紡糸操業性や後工程通過性の低下が生じやすくなる。また、平均粒径が０．０５μｍ未満の場合、操業性は良くなるが、風合いを柔軟にする効果が得られにくい。合成繊維短繊維中に無機微粒子を添加する方法としては、公知のポリマー重合段階または紡糸段階（紡糸原液にブレンド）時に添加する方法が挙げられる。
【００１６】
合成繊維短繊維中には、上記無機微粒子以外に、着色剤、難燃剤、抗菌剤、消臭剤、撥水剤、撥油剤、制電剤、導電剤、吸水剤、芳香剤、防虫剤等の機能改質剤を添加してもよい。
【００１７】
合成繊維短繊維は異形断面を有し、その異形度は１．２以上、好ましくは１．４以上である。他方、異形度の上限は、２．５以下、好ましくは１．８以下である。前記範囲の異形度を有する合成繊維短繊維を用いることにより、水分拡散性が良くなり、適度にソフトでドライ感のある風合いにできると考えられる。一方、異形度が１．２未満であると、結束紡で糸を紡出するとき、紡績ノズルに原糸油剤が溜まりやすくなり、その結果として結束が不十分になり可紡性が低下しやすい。また、異形度が２．５より大きいと、糸の曲げ剛性が高くなり硬い風合いとなり、糸質も悪くなる。これは、繊維同士の引っ掛かりが多いため安定したドラフトを得られにくくなるためと推定される。
【００１８】
合成繊維短繊維の異形断面としては、繊維軸と垂直方向の横断面に複数の凹構造を持つ断面が好ましい。例えば、Ｙ字型、Ｗ字型、十字型等の多葉断面や、溝が深い三角形や四角形、五角形、六角形といった多角形が挙げられる。好ましいものとしては、Ｙ字形、十字形、☆型（五つの頂点を持つ星型）が挙げられ、これらは、繊維間の引っ掛かりが強く、結束紡績がしやすいとともにソフト化しやすい。特に好ましくはＹ字形断面である。Ｙ字形断面は、水分拡散性が高く、結束紡の可紡性をより安定させることができる。
【００１９】
合成繊維短繊維の単繊維繊度は、０．３〜２．５ｄｔｅｘ、好ましくは０．６〜１．７ｄｔｅｘ、より好ましくは０．６〜１．５ｄｔｅｘである。単繊維繊度をこの範囲にすることで衣料用に最適なソフトな風合いの結束紡績糸とすることができる。０．３ｄｔｅｘ未満であると、可紡性が低下しやすく、２．５ｄｔｅｘを超えると、繊維自身が硬く、また紡績糸を細くできないことから、ソフトな風合いにすることができない。
【００２０】
合成繊維にポリエステル短繊維を用いた場合の原料としては、例えば、エチレンテレフタレートを主たる繰り返し単位とするポリエチレンテレフタレートが汎用されるが、これ以外にポリブチレンテレフタレート、ポリトリメチレンテレフタレート、ポリエチレンイソフタレートなども使用することができる。これらのポリエステルに５−ナトリウムスルホイソフタル酸のようなカチオン染料の染着性付与成分を共重合してもよく、前記ポリエステルを混合して練り込んでもよい。また、前記ポリエステル短繊維の原料には、必要に応じて難燃剤、抗酸化剤等の機能性を付与するための微粒子や有機化合物を添加することもできる。
【００２１】
合成繊維短繊維においては、適当なクリンプ数は５〜２０ヶ／２５ｍｍであり、クリンプ数が多いほど嵩性や生地表面の乱反射が多くなる。クリンプ数は、好ましくは８〜１８ケ／２５ｍｍ、より好ましくは１０〜１６ヶ／２５ｍｍである。クリンプ数をこの範囲にすることで、合成繊維短繊維とセルロース系繊維の摩擦性が最適となり、紡績性と繊維間の滑り性、ひいてはソフト性とのバランスが良好となる。また、繊維カット長は３２ｍｍからバリカットまで可能であり、目的によって適宜選定される。一般的には、繊維カット長は、紡績糸の毛羽数や毛羽絡み度合い、風合い、糸質面から長くない方が好ましく、３２ｍｍ〜５１ｍｍの範囲が好適である。
【００２２】
本発明において紡出された紡績糸の毛羽数は、糸長１０ｍ当りの長さ１ｍｍ以上の毛羽数が３０個以上、３５０個未満であり、かつ長さ３ｍｍ以上の毛羽数が１５個未満であり、各々の毛羽数が３００個未満、１０個以下を同時に満たすことが好ましい。本発明のように繊維の異形度と単繊維繊度を特定し、結束紡績することによって、毛羽数の少ない紡績糸が可能となる。各々の毛羽数が３５０個以上、１５個以上では、十分な抗ピル性が得られにくくなる。また、１ｍｍ以上の毛羽数が３０個未満では、結束力が強すぎて硬い紡績糸となってしまう。
【００２３】
本発明の紡績糸における合成繊維短繊維の混率は、３０〜７５重量％であり、好ましくは３５〜７０重量％であり、より好ましくは４０〜６０重量％である。混率をこの範囲にすることで、吸水速乾性が高く、ソフトでドライ感のある風合いにすることができる。混率が３０重量％未満では、速乾性を得ることができず、７５重量％を超えると、ドライ感は増すが、セルロース系繊維の混率が低下するためソフトな風合いが低下する。
【００２４】
本発明の紡績糸に使用するセルロース系繊維は、再生セルロース繊維及び／または溶剤紡糸セルロース繊維である。再生セルロース系繊維としては、キュプラアンモニウムレーヨン、ビスコースレーヨン、ポリノジックレーヨン、ハイウエットモジュラスレーヨンなどが挙げられる。溶剤紡糸セルロース繊維とは、特定の溶剤にパルプを溶解して得た紡糸原液を、特定の手段で紡糸して得られたものである。具体的には、溶剤紡糸セルロース繊維は、Ｎ−メチルモルフォリン−Ｎ−オキサイド、ジメチルスルホキシド、Ｎ−メチルピペリジン−Ｎ−オキサイド、ジメチルアセトアミドなどの溶剤にパルプを溶解し、濾過して不純物を除去した紡糸原液を、乾式紡糸又は湿式紡糸することにより得られる。溶剤紡糸セルロース繊維としては、リヨセル、テンセルなどが挙げられる。
【００２５】
セルロース系繊維の単繊維繊度は、０．３〜２．５ｄｔｅｘであり、好ましくは０．５〜１．７ｄｔｅｘ、より好ましくは０．５〜１．３ｄｔｅｘである。単繊維繊度が上記範囲未満の場合、染色したときの色濃度が極端に低下して、混紡糸の均一な染色性が得られにくくなる。また、上記範囲を越えると、繊維が硬くなり、また細番手糸を紡出するのが難しくなるためソフトな風合いにするのが難しくなる。
【００２６】
セルロース系繊維の断面形状は、特に限定されず、丸断面、マユ形、扁平等のいかなる断面形状でも構わない。染色性等の均一性から、丸断面ノズルで紡出した繊維が好適である。
【００２７】
本発明の紡績糸におけるセルロース系繊維の混率は、１５〜７０重量％であり、好ましくは２５〜６０重量％、より好ましくは３０〜５０重量％である。混率をこの範囲にすることで、吸湿性による快適性が確保でき、非常にソフトな風合いにすることができる。混率が７０重量％を超えると、速乾性や形態安定性が低下する。また、１５重量％未満では、風合いが硬く、快適性が悪くなる傾向にある。
【００２８】
本発明の紡績糸中の合成繊維短繊維とセルロース系繊維の混率比は、ソフトでドライ感のある紡績糸を得るために重要である。重量比で合成繊維短繊維：セルロース系繊維＝８５：１５〜２０：８０であることが好ましく、より好ましくは８０：２０〜３０：７０、さらに好ましくは７０：３０〜３５：６５である。セルロース系短繊維の混率が上記範囲未満になると、ソフトな風合いが得られないとともに吸湿性が低下して快適性が低下する。また、上記範囲を超えると、ドライ感と吸水速乾性が低下する。また、本発明の紡績糸中の合成繊維短繊維とセルロース系短繊維を合わせた混紡率は、好ましくは６０重量％以上、より好ましくは７０重量％以上、さらに好ましくは８０重量％以上である。混紡率が上記範囲未満であると、本発明の目的が達成し難くなる。
【００２９】
本発明の紡績糸は、本発明の目的を損わない限り、上記に説明した合成繊維短繊維やセルロース系繊維以外の繊維を含めることができる。これは、紡績性を良好にしたり、他の機能を付加したりする等の目的で加えられる。例えば、綿、麻、羊毛に代表される天然繊維や、上記の説明に含まれない合成繊維や化学繊維等を混用することができる。
【００３０】
本発明の紡績糸の繊維構成本数は、７０〜２５０本であることが好ましい。構成本数は、構成繊維の繊度を考慮して設定すればよいが、７０本未満の場合、糸としての必要構成本数が不足するために糸強度が低く、紡績性が悪くなるおそれがあり、２５０本を越えると、糸番手が太くなり、インナー素材やシャツ素材に好適な編地が得られ難くなる。
【００３１】
本発明の紡績糸の繊度は、英式番手で２０〜１５０番手であることが好ましく、より好ましくは３０〜１２０番手、さらに好ましくは３５〜１００番手である。番手が上記範囲より太い場合、本発明のソフトでドライ感のある編地を得ることが難しくなる。また、上記範囲より細い場合、風合いは柔らかくなるが、ドライ感が低下したり、均一な糸質のものが得られにくくなり易い。
【００３２】
本発明の結束紡績で紡出された紡績糸は、芯を形成する繊維束と鞘部を形成する繊維束とからなり、芯部を形成する繊維束が長手方向にほぼ並行に配され、鞘部を形成する繊維束が芯部を形成する繊維束より撚角度が高く、芯部に巻付いた構造を有する。本発明の紡績糸は、外層部を構成する繊維束の撚角度が内層部を構成する繊維束の撚角度より大きい多層構造であることが好ましい。糸断面方向において撚角度が変化しない従来の紡績糸は、毛羽が発生しやすい。この理由は、摩擦等の外力によって撚りの緩みが起りやすく、緩んだところに毛羽が発生し易いためである。さらに、毛羽が多く発生すると、毛羽同士が絡みあってピリングに成長する。
【００３３】
本発明では、外層部を構成する繊維束の撚角度を内層部より大きくすることで、複合紡績糸の表面で強く結束されているため、家庭洗濯等で摩擦を受けても糸表面から短繊維が解け難く、毛羽が発生し難い。その結果、抗ピリング性に優れる編織物を製造することができる。また、前記構造の複合紡績糸は、外層部の短繊維の交絡が高められるため、内部に保持される水分の表面への移行性も高まり乾燥性が促進され、従来の裏毛やダブルフェイスのような肉厚な生地であっても吸汗速乾性を実現することが可能となる。さらに、内層側が小さな撚角度となっているため、糸の長さ方向に対する強度が向上し、紡績糸の風合いも良好になる。本発明の紡績糸は、結束が強く、施撚と逆方向に解撚しても短繊維に分離しにくい。そのため、内層部の撚角度を実測したい場合、顕微鏡で観察しながら、外層部の繊維を切り出し除去した後、内層部を露出させて写真撮影して、結束紡績糸の表面部と内層部の写真を比較すればよい。
【００３４】
複合紡績糸の多層構造としては、外層部を構成する繊維束の撚角度が内層部を構成する繊維束の撚角度より大きければ、特に限定されず、例えば、二層であってもよく、三層以上であってもよい。さらに、層状とならずに繊維の分布が徐々に異なっていく構造であってもよい。
【００３５】
本発明の結束紡績された紡績糸は、例えば、特開平９−１０５０２８号公報の旋回気流を利用した紡績装置（旋回気流式紡績装置）によって製造されることができる。このような旋回気流を用いた紡績とは、ドラフト装置のニップ点を通過した繊維に旋回気流を吹き付け、これにより繊維の端部をスライバーから分離して気流によって旋回させ、実撚を加えていくという手法である。
【００３６】
前記製造工程では、合成繊維単繊維Ａとセルロース系短繊維Ｂを混紡して形成したスライバーの平均繊維長γが、旋回気流式紡績装置における繊維のニップ点から中空スピンドルの先端までの距離Ｈに対して、γ＞Ｈの関係を有することが好ましい。γ＞Ｈの関係を満たしている場合は、外層部の短繊維の交絡が強化され、糸切れが低減し、糸質と単糸強力が向上する。また、外層部の短繊維の交絡が強化されるため、得られる複合紡績糸が耐摩耗性に優れて、抗ピリング性も向上する。一方、γ≦Ｈの場合、旋回気流式紡績装置での紡績中に外層部の短繊維の脱落が多くなり、糸切れによりニューマ屑が増えたり、糸質が悪くなり、さらに単糸強力も低下する場合がある。
【００３７】
次に、本発明の紡績糸を使った編織物について具体的に説明する。
本発明の編織物は、単層または二層以上の構造を有することが好ましい。前記編織物の組織は、特に限定されず、例えば、編地なら天竺、スムース、フライス、裏毛組織、カノコ、ワッフル、ピケ、メッシュ、ブリスターなどが挙げられる。織物の場合は、平織、綾織、朱子織や、これを組合せた柄織物でもよく、二重織としてもよい。なお、少なくとも肌と接する側の表面層を天竺組織や平織等のフラットな表面構造にすると、肌との接触面積が大きいため汗を吸いやすく、さらに吸った水分を拡散しやすくなるため好ましい。好ましい組織としては、メッシュリバースやアイレットメッシュのようなメッシュ、ワッフル、フライスがある。これは、吸水拡散がよく、且つ通気性が良いため、優れた清涼感が得られるためである。
【００３８】
本発明の編織物の染色加工は、合成繊維短繊維とセルロース系繊維の混用品の一般的な染色加工を行えばよく、特別な操作を行う必要はない。
【００３９】
上述のようにして作られた本発明の編織物は、ＪＩＳ−Ｌ−１０７６のＡ法に準拠したピリング試験において判定した抗ピリング性が４．０級以上を達成することができる。抗ピリング性が４．０級以上であれば、一般スポーツシャツに要求されるアパレル基準に合格することができる。抗ピリング性が４．０級未満の場合、インナーやスポーツ用の素材として適切なものを提供することができない。
【００４０】
本発明の編織物の乾燥性は、標準状態（温度２０℃、湿度６５％ＲＨ）の環境下での乾燥試験において、残留水分率が１０重量％以下となる時間が２０〜７０分以下であり、さらには６０分以内であり、さらには５０分以下であることができる。残留水分率が１０重量％以下となる時間を７０分以下とすることによって、一般的なインナーシャツやスポーツシャツに要求される吸汗速乾性を満足することができる。
【００４１】
本発明の編織物は、吸水拡散面積について標準状態の環境で１５〜６０ｃｍ２、さらには１５〜５０ｃｍ２，更には１５〜３０ｃｍ２である。吸水速度について５秒以下を達成することができる。これにより、素早く吸水・拡散して乾燥を促進し、べたつき感も軽減できる。さらに、吸湿性については２．０％〜１０．０％、さらには３．０％以上を達成することができる。これにより、衣服内の湿度を低下させ、ムレ感を低減することができる。
【００４２】
本発明の編織物は、形態安定の効果について洗濯収縮率７．０％以下を達成することができる。これにより、消費段階での寸法不良を防止することができる。Ｗ＆Ｗ性については３．０級以上を達成することができる。これにより、洗濯後のアイロン掛が手軽になったり、不要になったりする。
【００４３】
本発明の編織物は、風合いのソフトさの指標として、ＫＥＳ曲げ剛性の範囲として編物の場合に０．００３〜０．０１５を達成することができ、織物の場合に０．０５〜０．０１を達成することができる。編物で０．０２を超える場合、または織物で０．０７を超える場合は硬い風合いになってしまい、本発明の求めるソフトな領域から外れる。また、ソフトさは、柔らかいほどよいので下限はないが、衣料品で０．０２より柔らかくするのは難しい。
【実施例】
【００４４】
次に、実施例及び比較例を用いて本発明を具体的に説明するが、本発明はこれらに限定されるものではない。本発明で用いた各特性値の測定法は以下の通りである。
【００４５】
＜異形度＞
走査型電子顕微鏡を用いて、繊維を任意に５本選んで、繊維の断面を１０００〜２０００倍に撮影し、得られた断面写真に対して、繊維一本の断面における外接円の半径を内接円の半径で除した値を算出して、５本の平均値を異形度とした。
【００４６】
＜短繊維繊度＞
ＪＩＳ−Ｌ−１０１９−６．４．１の綿繊維試験方法のマイクロネアによる方法に準拠して測定した。
【００４７】
＜紡績糸の繊度＞
ＪＩＳ−Ｌ−１０９５−９．４．１の一般紡績糸試験法の正量テックス・番手測定の綿番手測定方法に準拠して測定した。
【００４８】
＜クリンプ数＞
ＪＩＳ−Ｌ−１０１５−８．１２．１のけん縮数に準拠して測定した。
【００４９】
＜繊維の混率＞
ＪＩＳ−Ｌ−１０３０−２の混用率試験法（溶解法により測定）に準拠して測定した。
【００５０】
＜無機微粒子の平均粒径＞
堀場製作所製の遠心式自動粒度分布測定装置ＣＡＰＡ−５００を用いて無機微粒子の遠心沈降曲線を得て、これに基づいて平均粒径を算出した。
【００５１】
＜無機微粒子の含有量＞
無機微粒子が酸化チタンの場合、ＪＩＳ−Ｌ−１０１５−８．２１の酸化チタンに基づいて測定した。
【００５２】
＜抗ピリング性＞
ＪＩＳ−Ｌ−１０７６のＡ法に準拠して判定した。判定の評価は５級（良好）〜１級（不良）で表示した。なお、試験機の回転箱で試料を処理する時間が、織物の場合は１０時間、編物の場合は５時間であった。
【００５３】
＜破裂強力＞
ＪＩＳ−Ｌ−１０１８のＡ法（ミューレン法）に準拠して測定した。
【００５４】
＜洗濯寸法安定性＞
ＪＩＳ−Ｌ−１０１８のＧ法（タンブル・ドライ法）に準拠して測定した。
【００５５】
＜Ｗ＆Ｗ性（ウォッシュ＆ウェア性）＞
ＡＡＴＣＣ  １２４−１９８４の５段階レプリカ法に準拠して判定した。判定の評価は５級（良好）〜１級（不良）で表示した。また、洗濯は、ＪＩＳ−Ｌ０２１７−１０３法に準拠して行い、洗濯５回後のＷ＆Ｗ性を評価した。乾燥方法は吊干しとした。
【００５６】
＜吸水速度＞
ＪＩＳ−Ｌ−１０９７の吸水性試験方法に準拠して滴下法による水滴の吸水するまでの時間を測定した。
【００５７】
＜吸水拡散面積＞
ＪＩＳ−Ｌ−１０９７の吸水性試験方法（滴下法）に準拠して水滴の吸水後３０秒後の拡散面積を測定した。
【００５８】
＜吸汗速乾性＞
吸汗速乾性の評価は以下の手順で行った。
（ａ）織編物を縦／横に１０ｃｍ／１０ｃｍの大きさに裁断して試料を準備する。
（ｂ）温度２０℃、湿度６５％ＲＨの環境下で、試料を１２時間以上調湿した後、試料の質量（Ｗ０）を測定する。
（ｃ）試料を天秤に乗せ、１０ｃｍの高さから０．１ｍｌの水を滴下した後、試料の質量（Ｗ１）を測定する。
（ｄ）試料を天秤に乗せた状態で、５分毎に試料の質量（Ｗ２）を測定し、下記式により、残留水分率を算出する。
残留水分率（質量％）＝（Ｗ２−Ｗ０）／（Ｗ１−Ｗ０）×１００％
（ｅ）残留水分率が１０質量％以下となる時間を求める。
【００５９】
＜吸湿性＞
素材の持つ公定水分率をベースの編地の素材混率より算出し、その値を吸湿性（％）とした。
【００６０】
＜風合い官能評価＞
１０人のモニターで試料の風合いと標準試料の風合いを比較した。試料の風合いが、標準試料とほぼ同等の場合は◎、標準試料より少し硬い場合は○、硬い場合は△、非常に硬い場合は×とした。なお、標準試料は、従来品として、セミダル丸断面エステルステープルと木綿を混紡した結束紡績糸を使った編地（比較例６）を用いた。
【００６１】
＜ＫＥＳ曲げ剛性＞
ＫＥＳ−ＦＢ２法でカトーテック社製純曲げ試験機を用いて生地の縦・横平均の曲げ剛性値（Ｂ）を評価した。測定の回数を縦・横それぞれ３回として、縦・横の平均を曲げ剛性の値とした。測定環境は２０±２℃、６５±２％ＲＨである。
【００６２】
実施例１
平均粒子径０．４μｍの酸化チタンを２．０重量％練り込まれた、異形度１．４、クリンプ数１３個／２５ｍｍのＹ形エステル短繊維（単繊維繊度１．３ｄｔｅｘ、繊維長３８ｍｍ）６２重量％と、レーヨン短繊維（ダイワボーレーヨン）（単繊維繊度０．９ｄｔｅｘ、繊維長３８ｍｍ）３８重量％とをＯＨＡＲＡ製混綿機を用いて混綿した。その後、混綿した繊維を、石川製作所製カード機を用いてカードスライバーとし、原織機製練条機に２回通して２５０ゲレン／６ｙｄのスライバーを得た。その後、２５０ゲレン／６ｙｄの綿コーマースライバーと合わせて、原織機製練条機に２回通してスライバー混紡し、混率及びゲレン調整して前記エステル／レーヨン／綿を各々５０／３０／２０重量％に調整し、３００ゲレン／６ｙｄのスライバーを得た。次いで村田機械製結束紡績機（ＭＶＳ）を用いて２００倍のドラフトを掛け、４０番手の糸を得た。３０′′−２２Ｇ  ＬＰＪ（福原精機製）でメッシュ組織（図１）の丸編み生機を製編した。編成時の編成条件は糸長３２０ｍｍ／１００ウェルであった。
【００６３】
編地を開反した後、日阪製作所製液流染色機ＮＳタイプを用いて、下記処方１で、浴比１：１０、温度９５℃・６０分間処理した後、酢酸で中和して水洗した。
処方１：苛性ソーダ（日本曹達製）５ｇ／Ｌ、
精練剤（日華化学（株）製ピッチランＬ２５０）２ｇ／Ｌ、
トリポリ燐酸ソーダ（多田薬品株製）２ｇ／Ｌ、
過酸化水素安定剤（日華化学（株）製ＰＬＣ７０００）１ｇ／Ｌ、
３５％過酸化水素  １５ｍｌ／Ｌ
パーソフタルＭＡＸ（日華化学株製浴中柔軟剤）１ｇ／Ｌ
【００６４】
引き続いて、同じ染色機を用いて分散染料と反応染料の染色を同浴２段法で行った。また、染色後に染色機中で柔軟処理を行った。染色処方及び仕上げ処方を下記処方２，３に示す。
処方２
染色条件：浴比１：１５、分散染色（一段目）１３０℃×３０分⇒反応染色（２段目）６０℃×６０分⇒ソーピング２回・湯先・中和・水洗した。
一段目染色処方：ｐＨ調整剤（酢酸０．２ｇ／ｌ  ｐＨ＝４）、均染剤（明成化学工業（株）製ディスパＴＬ）１ｇ／ｌ、分散型染料（住友カラーケミカル（株）製Ｓｕｍｉｋａｒｏｎ  ＢＬＵＥ  Ｅ−ＦＢＬ）１．０％ｏｗｆ
二段目染色処方：反応染料（住友化学工業（株）製Ｓｕｍｉｆｉｘ  ｓｕｐｒａ  Ｂｌｕｅ  ＢＲＦ１５０）０．５％ｏｗｆ、無水芒硝３０ｇ／Ｌ、アルカリ剤（一方社油脂工業（株）エスポロンＡ１７１）４ｇ／ｌ
ソーピング処方：ソーピング剤（一方社油脂工業（株）製ビスノールＳＬＫ）２ｇ／Ｌ
中和処方：酢酸（６８％）１ｇ／ｌ
処方３
柔軟処理：クラリアント（株）製サンドパームＭＥＪ―５０リキッド１．０％ｏｗｆ
さらに、遠心脱水後、幅出し乾燥を行って性量調整し、最終生地として目付１５０ｇ／ｍ２の生地を得た。密度の粗い面を表としたときの表面の編地密度がコース３６／ｉｎｃｈ、ウエール２３／ｉｎｃｈの編地を得た。この編地を評価に供した。
【００６５】
上記工程によって得た編地の評価を実施し、その結果を表１に示す。風合いは、ＫＥＳ測定で曲げ剛性（Ｂ値）の縦横平均が０．００３と非常に柔らかい結果を得た。さらに、官能評価でも大変柔らかい評価であった。抗ピリング性は３．５級と良好な値を得た。それ以外の生地性能を表１に示す。
【００６６】
実施例２
実施例１で得た結束紡績糸４０／１とエステル仮撚加工糸８４Ｔ−３６ｆを１：１の交編比で３０′′−２２Ｇ  ＬＰＪ（福原精機製）で交編してメッシュ組織（図１）の丸編み生機を製編した。編成時の編成条件は糸長３２０ｍｍ／１００ウェルであった。次いで実施例１と同条件にて染色加工し、編地を得た。編地構成の詳細とその評価結果を表１に示す。有効幅１５０ｃｍ、目付８０ｇ／ｍ２で、風合いは、ＫＥＳ測定で曲げ剛性（Ｂ値）の縦横平均が０．００６と柔らかかった。
【００６７】
実施例３
Ｙ形エステル短繊維として、平均粒子径０．５μｍの酸化チタン（チタン工業社製が３．０重量％練り込まれた、異形度１．４のＹ形エステル短繊維（単繊維繊度１．３ｄｔｅｘ、繊維長３８ｍｍ）を用いた以外は実施例１と同条件にて４０番手の糸を得た。前記糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。編地構成の詳細とその評価結果を表１に示す。有効幅１５０ｃｍ、目付８０ｇ／ｍ２で、風合いは、ＫＥＳ測定で曲げ剛性（Ｂ値）の縦横平均が０．００５と非常に柔らかかった。
【００６８】
実施例４
Ｙ形エステル短繊維として、酸化チタンが２．０重量％練り込まれた、異形度１．７のＹ形エステル短繊維（単繊維繊度１．３ｄｔｅｘ、繊維長３８ｍｍ）を用いた以外は実施例１と同条件にて４０番手の糸を得た。前記糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。編地構成の詳細とその評価結果を表１に示す。有効幅１５０ｃｍ、目付８０ｇ／ｍ２で、風合いは、ＫＥＳ測定で曲げ剛性（Ｂ値）の縦横平均が０．００９と柔らかかった。
【００６９】
実施例５
実施例１と同様にして酸化チタンが２．０重量％練り込まれた、異形度１．４のＹ形エステル短繊維（単繊維繊度１．３ｄｔｅｘ、繊維長３８ｍｍ）７０重量％と、レーヨン短繊維（ダイワボーレーヨン）（単繊維繊度０．９ｄｔｅｘ、繊維長３８ｍｍ）２０重量％と、綿コーマースライバー１０重量％からなるスライバーを得た。次いで村田機械製結束紡績機（ＭＶＳ）を用いて２００倍のドラフトを掛け、４０番手の糸を得た。前記結束紡績糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．００７と柔らかかった。編地構成の詳細とその評価結果を表１に示す。
【００７０】
実施例６
実施例１と同様にして酸化チタンが２．０重量％練り込まれた、異形度１．４のＹ形エステル短繊維（単繊維繊度１．３ｄｔｅｘ、繊維長３８ｍｍ）３０重量％と、レーヨン短繊維（ダイワボーレーヨン）（単繊維繊度０．９ｄｔｅｘ、繊維長３８ｍｍ）４０重量％と、綿コーマースライバー３０重量％からなるスライバーを得た。次いで村田機械製結束紡績機（ＭＶＳ）を用いて２００倍のドラフトを掛け、４０番手の糸を得た。前記結束紡績糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．００９と柔らかかった。編地構成の詳細とその評価結果を表１に示す。
【００７１】
実施例７
実施例１と同様にして酸化チタンが２．０重量％練り込まれた、異形度１．４のＹ形エステル短繊維（単繊維繊度１．３ｄｔｅｘ、繊維長３８ｍｍ）３０重量％と、レーヨン短繊維（ダイワボーレーヨン）（単繊維繊度０．９ｄｔｅｘ、繊維長３８ｍｍ）５０重量％と、綿コーマースライバー２０重量％からなるスライバーを得た。次いで村田機械製結束紡績機（ＭＶＳ）を用いて２００倍のドラフトを掛け、４０番手の糸を得た。前記結束紡績糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．００５と非常に柔らかかった。編地構成の詳細とその評価結果を表１に示す。
【００７２】
実施例８
酸化チタンが２．０重量％練り込まれた、異形度１．４のＹ形エステル短繊維（単繊維繊度１．３ｄｔｅｘ、繊維長３８ｍｍ）５０重量％と、レーヨン短繊維（ダイワボーレーヨン）（単繊維繊度０．９ｄｔｅｘ、繊維長３８ｍｍ）５０重量％を、ＯＨＡＲＡ製混綿機を用いて混綿した。その後、混綿した繊維を石川製作所製カード機を用いてカードスライバーとし、原織機製練条機に２回通して２５０ゲレン／６ｙｄのスライバーを得た。次いで村田機械製結束紡績機（ＭＶＳ）を用いて２００倍のドラフトを掛け、４０番手の糸を得た。前記結束紡績糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．００３と非常に柔らかかった。編地構成の詳細とその評価結果を表１に示す。
【００７３】
実施例９
実施例１で得た結束紡績糸４０／１とエステル仮撚加工糸８４Ｔ−３６ｆを１：１の交編比で３０′′−２２Ｇ  ＬＰＪ（福原精機製）で交編してワッフル組織（図２）の丸編み生機を製編した。編成時の編成条件は糸長３００ｍｍ／１００ウェルであった。次いで実施例１と同条件にて染色加工し、編地を得た。編地密度は、６０コース／インチ、２０ウェル／インチ、有効幅１７０ｃｍ、目付１００ｇ／ｍ２で、風合いはＫＥＳ測定で曲げ剛性（Ｂ値）の縦横平均が０．０１５と柔らかかった。
編地構成の詳細とその評価結果を表１に示す。
【００７４】
実施例１０
実施例１で得た結束紡績糸４０／１紡績糸を経緯に用いたブロード（平織）を作成した。まず、一本糊付機（柿木製作所製）を用いて常法にて糊付けして、ＮＡＳ整経機（スズキワーパー社製）を用いて経糸総本数５８７０本で整経した。次に同じ結束紡績糸４０／１を緯糸に用いてエアージェットルーム（豊田自動織機社製）にて経糸密度１２２本／インチ、緯糸密度７２本／インチのブロードを製織した。この生機を通常の連続工程・条件にて毛焼・糊抜処理を行い、引き続き精練・漂白処理（塩素系）を行った。次にクリップテンター方式の連続シルケット機にてマーセライズ処理（苛性ソーダ１８°ボーメー、常温処理）を行った。続いて住友カラーケミカル（株）Ｕｎｉｔｈｒｏｎ  Ｋ染料（ＢＬＵＥ  ＢＣＫｄｉｓ．ｐｄｒ．１％  ｓｏｌｕｔｉｏｎ）を用いて製連続染色法（パッド・ドライ−サーモゾール法）にて綿をバット染料、ポリエステルを分散染料で染色した。さらに、この織物を処方４のパディング液にで浸漬した後、マングルでウエット・ピックアップ率６０％で絞り、ピンテンターにて１２０℃で幅出し乾燥し仕上織物を作成した。織物の経密度は１２４本／インチ、緯密度７３本／インチ、有効幅１１４ｃｍ、目付１１５ｇ／ｍ２で、風合いは曲げ剛性（Ｂ値）の縦横平均が０．０３９（経０．０７５，緯０．０３２）であった。編地構成の詳細とその評価結果を表１に示す。
処方４
日華化学（株）製ポリエチレン系柔軟剤  ＰＥ７１３  ０．５％ｓｏｌｕｔｉｏｎ
日華化学（株）製親水性シリコーン柔軟剤  ニッカシリコンＡＱ−１  １．０％ｓｏｌｕｔｉｏｎ
【００７５】
実施例１１
実施例１と同様にして酸化チタンが２．０重量％練り込まれた、異形度１．４のＹ形エステル短繊維（単繊維繊度０．９ｄｔｅｘ、繊維長３８ｍｍ）５０重量％と、レーヨン短繊維（ダイワボーレーヨン）（単繊維繊度１．３ｄｔｅｘ、繊維長３８ｍｍ）３０重量％と、綿コーマースライバー２０重量％からなるスライバーを得た。次いで村田機械製結束紡績機（ＭＶＳ）を用いて２００倍のドラフトを掛け、４０番手の糸を得た。前記結束紡績糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．００４と非常に柔らかかった。編地構成の詳細とその評価結果を表１に示す。
【００７６】
実施例１２
実施例１と同様にして酸化チタンが２．０重量％練り込まれた、異形度１．４のＹ形エステル短繊維（単繊維繊度１．３ｄｔｅｘ、繊維長３８ｍｍ）５０重量％と、リヨセル短繊維（レンチング社製）（単繊維繊度１．０ｄｔｅｘ、繊維長３８ｍｍ）３０重量％と、綿コーマースライバー２０重量％からなるスライバーを得た。次いで村田機械製結束紡績機（ＭＶＳ）を用いて２００倍のドラフトを掛け、４０番手の糸を得た。前記結束紡績糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．００６と非常に柔らかかった。編地構成の詳細とその評価結果を表１に示す。
【００７７】
比較例１
Ｙ形エステル短繊維の代わりに、異形度が１．０である丸形エステル短繊維を用いた以外は実施例１と同条件にて４０番手の糸を得たが、可紡性が極めて悪かった。実生産には不向きな生産状況であったが、前記糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．００４と非常に柔らかかった。編地構成の詳細とその評価結果を表１に示す。
【００７８】
比較例２
Ｙ形エステル短繊維として、酸化チタンが０．５重量％練り込まれた、異形度１．４のＹ形エステル短繊維（単繊維繊度１．３ｄｔｅｘ、繊維長３８ｍｍ）を用いた以外は実施例１と同条件にて４０番手の糸を得た。前記糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．０１０と硬かった。編地構成の詳細とその評価結果を表１に示す。
【００７９】
比較例３
各糸の混率を変更して、酸化チタンが２．０重量％練り込まれた、異形度１．４のＹ形エステル短繊維（単繊維繊度１．３ｄｔｅｘ、繊維長３８ｍｍ）１０重量％と、レーヨン（ダイワボーレーヨン）（単繊維繊度０．９ｄｔｅｘ、繊維長３８ｍｍ）６０重量％と、綿３０重量％とを混紡した糸を用いた以外は実施例１と同条件にて４０番手の糸を得た。前記糸とエステル仮撚加工糸８４Ｔ−３６ｆを１：１の交編比で実施例１と同条件にてメッシュ組織（図１）の丸編み生機を製編し染色加工し、編地を得た。有効幅１５０ｃｍ、目付８０ｇ／ｍ２で、風合いは、ＫＥＳ測定で曲げ剛性（Ｂ値）の縦横平均が０．００４と非常に柔らかかったものの、エステル混率が４９％であるため、乾燥性が８０分と悪く、Ｗ＆Ｗ性も２．８級と形態安定性に乏しいものであった。編地構成の詳細とその評価結果を表１に示す。
【００８０】
比較例４
各糸の混率を変更して、酸化チタンが２．０重量％練り込まれた、異形度１．４のＹ形エステル短繊維（単繊維繊度１．３ｄｔｅｘ、繊維長３８ｍｍ）８０重量％と、レーヨン（ダイワボーレーヨン）（単繊維繊度０．９ｄｔｅｘ、繊維長３８ｍｍ）１０重量％と、綿を１０重量％とを混紡した糸を用いた以外は実施例１と同条件にて４０番手の糸を得た。前記糸とエステル仮撚加工糸８４Ｔ−３６ｆを１：１の交編比で実施例１と同条件にてメッシュ組織（図１）の丸編み生機を製編し染色加工し、編地を得た。有効幅１５０ｃｍ、目付８０ｇ／ｍ２で、乾燥性は３８分、Ｗ＆Ｗ性が４．０級と良好であったが、風合いは、ＫＥＳ測定で曲げ剛性（Ｂ値）の縦横平均が０．０１５と硬い風合いで、吸湿性も１．７％と低いものであった。編地構成の詳細とその評価結果を表１に示す。
【００８１】
比較例５
酸化チタンが２．０重量％練り込まれた、異形度１．４のＹ形エステル短繊維（単繊維繊度１．３ｄｔｅｘ、繊維長３８ｍｍ）５０重量％と、レーヨン（ダイワボーレーヨン）（単繊維繊度０．９ｄｔｅｘ、繊維長３８ｍｍ）３０重量％と、綿２０重量％とを混紡した。その後、実施例１と同条件にてスライバーを紡出、次いで豊和製粗紡機を用いて１２０ゲレン／１５ｙｄを紡出し、豊田紡織製のリング精紡機を用いて回転数１１００ｍ／ｍｉｎ、撚係数Ｋで３．６とし４０番手の糸を得た。その後、実施例１と同条件にてエステル仮撚加工糸８４Ｔ−３６ｆを１：１の交編比で３０′′−２２Ｇ  ＬＰＪ（福原精機製）でメッシュ組織（図１）の丸編み生機を製編し染色加工し、編地を得た。有効幅１５０ｃｍ、目付８０ｇ／ｍ２で、風合いは、ＫＥＳ測定で曲げ剛性（Ｂ値）の縦横平均が０．００３と非常に柔らかかったが、ピリング性が２．０級と悪いものであった。編地構成の詳細とその評価結果を表１に示す。
【００８２】
比較例６
Ｙ形エステル短繊維として、酸化チタンが０．５重量％練り込まれた、異形度１．４のＹ形エステル短繊維（単繊維繊度１．３ｄｔｅｘ、繊維長３８ｍｍ）を５０重量％と綿を５０重量％混紡した糸を紡出し実施例１と同条件にて４０番手の糸を得た。前記糸とエステル仮撚加工糸８４Ｔ−３６ｆを１：１の交編比で３０′′−２２Ｇ  ＬＰＪ（福原精機製）でメッシュ組織（図１）の丸編み生機を製編した。編成時の編成条件は糸長３２０ｍｍ／１００ウェルであった。次いで実施例１と同条件にて染色加工し、編地を得た。有効幅１５０ｃｍ、目付８０ｇ／ｍ２で、風合いは、ＫＥＳ測定で曲げ剛性（Ｂ値）の縦横平均が０．０２７と硬いものであった。編地構成の詳細とその評価結果を表１に示す。
【００８３】
【表１】
0005658602.tif 000002
【産業上の利用可能性】
【００８４】
本発明の紡績糸を使った編織物は、吸汗速乾性を有しつつ、洗濯耐久性に要求される抗ピリング性、形態安定性に優れ、且つ非常に柔らかな風合いを有しているため、インナーやスポーツシャツ等の厳しい性能が要求される用途に好適に用いられる。
【図１】
0005658602.tif 000003
【図２】
0005658602.tif 000004